(57)【要約】  少なくとも一つのプラスチックを材料とする組成物の平行なラメラは、ほぼ水平な方向に、複数の平行なスロットおよび、少なくとも表面上に、絶縁材料を備えた前面を有するダイを通じて、連続的に押し出され、  ダイを出るとき、連続的に交互に、プラスチック組成物が溶融したままでいるのに十分短い長さである二つのサイジングユニットの間で、二つの隣接するラメラ間にある空間に圧縮ガスが注入され、および真空にされ、所定のラメラの二つの側が、それらのうち一つに関しては、圧縮ガスの働きを受け、他の一つに関しては真空の働きを受け、次に交代したときはその逆も同様であり、ラメラを変形し、それらを互いに対に溶着し、押出方向に対してほぼ平行な面内で、気泡構造体を形成し、該気泡構造体を構成する気泡は押出方向と垂直に伸びる、  プラスチックを材料とする気泡構造体を製造するプロセス。
2009504450.tif 000002
【特許請求の範囲】
【請求項１】
少なくとも一つのプラスチックを材料とする組成物の平行なラメラは、ほぼ水平な方向に、複数の平行なスロットおよび、少なくとも表面上に、絶縁材料を備えた前面を有するダイを通じて、連続的に押し出され、
ダイを出るとき、連続的に交互に、プラスチック組成物が溶融したままでいるのに十分短い長さである二つのサイジングユニットの間で、二つの隣接するラメラ間にある空間に圧縮ガスが注入され、および真空にされ、所定のラメラの二つの側が、それらのうち一つに関しては、圧縮ガスの働きを受け、他の一つに関しては真空の働きを受け、次に交代したときはその逆も同様であり、ラメラを変形し、それらを互いに対に溶着し、押出方向に対してほぼ平行な面内で、気泡構造体を形成し、該気泡構造体を構成する気泡は押出方向と垂直に伸びる、
プラスチックを材料とする気泡構造体を製造するプロセス。
【請求項２】
前記プラスチックが、プロピレンまたはエチレンを原料とするポリオレフィン、ポリフェニルスルホン（ＰＰＳＵ）などのポリアリールエーテルスルホン、ＰＡ、ＰＶＣおよび熱可塑性フッ素化ポリマー、および架橋性熱可塑性樹脂から選択される、請求項１に記載のプロセス。
【請求項３】
組成物の粘度が少なくとも２５００Ｐａ．ｓ（処理温度において、０.１ｒａｄ／ｓで、ＩＳＯ６７２１−１０（１９９９）に従って測定されたもの）である、請求項１または２に記載のプロセス。
【請求項４】
前記圧縮ガスが空気である、請求項１から３の何れか一項に記載のプロセス。
【請求項５】
前記気泡構造体が、形成直後に、冷却流体の働きを受ける、請求項１から４の何れか一項に記載のプロセス。
【請求項６】
建築産業におけるまたは家具のための、請求項１から５の何れか一項に記載のプロセスによって得られた気泡構造体の使用。
【請求項７】
（ａ）フラットダイと、
（ｂ）ほぼ等距離で離れている複数の平行なナイフであって、前記ナイフはそれらの間で収斂する第１の部分、その後の、実質的にまっすぐな部分を有するフローチャンネルを画定し、前記チャンネルのまっすぐな部分は平行なスロットの側壁を形成し、および少なくともそれらの下流の端部は熱絶縁材料に基づくかまたは熱絶縁材料に埋め込まれたナイフと、
（ｃ）ダイスロットのどちらか一方の側に配置され、その中に二つのチャンバが作られた、二つの短いサイジングユニットであって、前記チャンバから管状のダクトがスタートし、それはダイのスロット間にある空間近くで出現する円形のオリフィス内で一般的に終了し、これらのサイジングユニットの各々のチャンバはそれぞれ、真空ポンプおよび圧縮ガス回路に交互に接続されるサイジングユニット、
を含む、請求項１から５の何れか一項に記載のプロセスを実行する装置。
【請求項８】
冷却空気を吹き付けるための手段を含み、前記手段は一般的にサイジングユニットの出口に直接配置される、請求項７に記載の装置。
【請求項９】
前記ナイフは熱伝導材料で作られ、それらの下流の端部で同様に熱伝導性材料で作られる縁部によって拡張され、絶縁性コーティング内に埋め込まれ、ダイ前面と同じ高さにある、請求項７または８に記載の装置。
【請求項１０】
前記ナイフは熱絶縁材料で作られる、請求項７または８に記載の装置。
【発明の詳細な説明】
【技術分野】
【０００１】
本発明はプラスチックを材料とする、特にポリアリールエーテルスルホンを材料とする、気泡構造体を製造するプロセスに関する。本発明は前記プロセスを実行するための装置にも関する。
【背景技術】
【０００２】
多くの産業（航空、自動車、土木、船など）において要求されるのは、使用される構造体の機械的性質／重量の比を最適化することである。この目的を達成するために、特にプラスチック構造体を軽量化するために、多くのプロセスが開発されてきた。これらのプロセスの殆どは、マクロレベルの気泡の機械的形成（「ハニカム」構造とよばれる気泡構造体を形成するため固体の集合体または溶融した流れによって）、または気体の生成若しくは膨張（物理的または化学的発泡剤を用いた発泡または気泡形成）によるミクロレベルの気泡の物理的形成、のどちらかを用いる。二つのタイプのプロセスの組み合わせもまた考えられてきた。
【０００３】
文献独国特許出願公開第１７７９３３０号明細書は、成形可能な材料で作られた多孔性製品の連続製造のためのプロセスおよびインジェクションヘッドについて記述し、これは並んで配置された、ブローイングチャンバ内で終了する幾つかの分離した固定ノズルを通じたセクションの垂直押出によるものである。このセクションは圧力手段の動作によって押出方向に対して横方向に曲げられ互いに溶着されるが、前記圧力手段は特に蒸気、液体または気体、特に熱圧縮空気であってよい。ダイの冷却を防ぐために熱流体の使用は必要であり、もしもそのように行なう場合、材料を固化させて、ダイが詰まる原因となる。
【０００４】
このプロセスは小さなサイズの構造体（小さなメッシュ網）に特有であるが、「ハニカム」タイプである、サイズが大きな気泡構造体の製造には適さない。なぜなら、そのような構造は自重で破壊する可能性があるためである。さらに、小さな構造体（網状）であっても、ブローイングチャンバの上流において溶融材料が静水圧で押される結果としてこのプロセスはメッシュ気泡の変形をもたらす。
【０００５】
連続的な押出によって大きな気泡構造体を製造するためのプロセスは文献欧州特許第１００９６２５号明細書において提案されており、その内容は現在の記述において参照のために組み込まれる。このプロセスは、以下のものである。
【０００６】
・マルチスロットダイを用いて、熱可塑性樹脂の平行なシートを、シートの縦端部とチャンバの壁との間に提供されたシーリングを有する、冷却チャンバ内に連続的に押出し、様々なシートが、それらとチャンバの壁との間で、区画（ｃｏｍｐａｒｔｍｅｎｔ）を規定する。
【０００７】
・このチャンバ内でおよびダイに対向する側に配置された端部から、各々対のまたは非対の区画内を真空にして、それらの全高さにわたって局部的溶着を形成するために、押し出されたシートを、対で、変形させ、引き付ける。
【０００８】
・ダイと同じ側に位置する端部から、全ての非対または対の区画を、冷却流体（水）を用いて、充填して、前回の区画と交替する。
【０００９】
・各区画において、冷却チャンバ内で固化された気泡構造体を得るために、真空および充填物を冷却流体で置換し、前記気泡構造体において気泡は押出方向に垂直である。
【００１０】
このプロセスによると、得られた気泡構造体は冷却チャンバから取り出すとき、固体である。これは、密閉された冷却チャンバ内で水を使用することにより、非常に短い時間で膨張され、隣接する気泡に溶着され、固化された気泡内に、この流体が残存するという結果をもたらすためである。このように、迅速な固化はプロセスの実現可能性において必要であるが、そうでなければ、気泡構造体が、長い（管状）冷却チャンバの壁に付着し、その結果高い圧力降下を引き起こすであろう。
【００１１】
さらに、使用されたダイの幾何学的形状およびこのプロセスを実行する方法（および特に冷却流体として水を使用すること）は、非常に流動性の樹脂のみ、すなわち射出成形用であって熱成形ではない樹脂、を使用することができるようなものである（典型的には１０ｄｇ／ｍｉｎを超えるメルトフローインデックス（ＭＦＩ）を有する）。さらに、第１に、ダイ入口における材料の温度は、溶着速度を増加させるためできるだけ樹脂の粘性を低減するように、非常に高くなくてはならず、また、第２に、溶着が生成され得る前にそれらが急速に冷却されるため、ガラス転移温度が高いかまたは融点が高い樹脂はこの技術によって溶着することができない。例えばポリ塩化ビニル（ＰＶＣ）のような樹脂は熱的安定性が低いため、所望の温度に加熱することができない。さらに、ある組成物は、高温であっても比較的粘性を有する、および一般的に粘性のままである。その結果、隣接するシートの断続的な溶着が正確に実行されない。さらに、冷却チャンバ内に存在する水との接触で粘性材料が急速に凝固するので、シートは、ダイ出口でほんの少しだけ延伸され、その結果、得られた気泡構造体はしばしばバルク密度（構造体のｋｇ／ｄｍ３で表される）が高い。したがって、このプロセスは押し出されたラメラの厚みに関して制限されている。なぜなら、それらが薄すぎる場合、溶着される前に固化するためである。
【特許文献１】独国特許出願公開第１７７９３３０号明細書
【特許文献２】欧州特許第１００９６２５号明細書
【特許文献３】米国特許第３，６２４，２５０号明細書
【特許文献４】米国特許第４，５１３，１２９号明細書
【特許文献５】米国特許第４，５２４，１９４号明細書
【特許文献６】米国特許第４，７３９，０２４号明細書
【特許文献７】仏国特許出願公開第０３／０８８４３号明細書
【特許文献８】欧州特許第１００９６２５号明細書
【特許文献９】仏国特許第２７６０９９９号明細書
【発明の開示】
【発明が解決しようとする課題】
【００１２】
本発明の目的はこれらの問題を解決することであり、特に、軽量で、品質がよい溶着部を有するプラスチックを材料とする気泡構造体を得ることであり、これは、広範囲の粘性および温度でなされる。それは、「ハニカム」気泡構造体が水平に連続的に、冷却流体を使用することなく、特に水を使用することなく、押し出される可能性があるという驚くべき観察に基づく。これは、ダイが、少なくとも表面で、熱的に絶縁され、プラスチックがダイ出口においてまだ溶融しているかまたはペースト状態であるために十分に短ければ、気泡を生成し、かつダイを出るとき構造体の結合を引き起こすことなくそうするために、プラスチックの成形温度より低い温度でガスを使用することが可能なためである。したがって、一方では処方に関する労力およびある添加剤に関連するコストを削減することができ、他方ではもはや内部の加圧された水に耐える必要がないためダイが簡素化できるので、水を用いるプロセスと比較してプロセスは高価ではなくなる。
【課題を解決するための手段】
【００１３】
したがって、本発明は、主にプラスチックを材料とする気泡構造体を製造する以下のプロセスに関する。
【００１４】
−少なくとも一つのプラスチックを材料とする組成物の平行なラメラは、ほぼ水平な方向に、複数の平行なスロットおよび、少なくとも表面上に、絶縁材料を備えた前面を有するダイを通じて、連続的に押し出される。
【００１５】
−ダイを出るとき、連続的に交互に、プラスチック組成物が溶融したままでいるのに十分短い長さである二つのサイジングユニットの間で、二つの隣接するラメラ間にある空間に圧縮ガスが注入され、および真空にされ、所定のラメラの二つの側が、それらのうち一つに関しては、圧縮ガスの働きを受け、他の一つに関しては真空の働きを受け、次に交代したときはその逆も同様であり、ラメラを変形し、それらを互いに対に溶着し、押出方向に対してほぼ平行な面内で、気泡構造体を形成し、該気泡構造体を構成する気泡は押出方向と垂直に伸びる。
【００１６】
本記述では、用語「プラスチック」は熱可塑性エラストマーを含む任意の熱可塑性ポリマー、およびそれらのブレンドを意味すると理解される。用語「ポリマー」は、ホモポリマーおよびコポリマー（特に二元または三元コポリマー）の両方を示す。そのようなコポリマーの例は、非制限的に、ランダムコポリマー、線形ブロックコポリマー、他のブロックコポリマーおよびグラフトコポリマーである。
【００１７】
もしも（コ）ポリマーが半結晶質の場合、その融点が、またはもしも（コ）ポリマーが非晶質の場合、そのガラス転移温度が分解温度よりも低い全てのタイプの熱可塑性ポリマーまたはコポリマーが適する。特に適切な合成熱可塑性樹脂の中では、溶融範囲が少なくとも１０℃にわたる半結晶質の熱可塑性樹脂が特に挙げられる。そのような材料の例として、分子量が多分散を示すものが挙げられる。
【００１８】
以下のものが特に使用されてよい：ポリオレフィン；ポリビニルハライド（例えばＰＶＣ）またはポリビニリデンハライド；熱可塑性ポリエステル；熱可塑性フッ素化ポリマー；ポリフェニルスルホン（ＰＰＳＵ）などのポリアリールエーテルスルホン；ポリケトン、ポリアミド（ＰＡ）およびそれらのコポリマー。ポリオレフィン（および特にポリプロピレン（ＰＰ）およびポリエチレン（ＰＥ））、ポリフェニルスルホン（ＰＰＳＵ）などのポリアリールエーテルスルホン、ＰＡ、ＰＶＣおよび熱可塑性フッ素化ポリマーは良好な結果を与えた。
【００１９】
本発明の目的に関して、ポリアリールエーテルスルホンは、繰り返し単位の少なくとも５重量％が、少なくとも一つのアリーレン基、少なくとも一つのエーテル基（−Ｏ−）および少なくとも一つのスルホン基［−Ｓ（＝Ｏ）２−］を含む化学式の一つ以上を満たす繰り返し単位である任意のポリマーを意味する。
【００２０】
ポリアリールエーテルスルホンは、特にポリビフェニルエーテルスルホン、ポリスルホン、ポリエーテルスルホン、ポリイミドエーテルスルホン、またはほかに前述のポリアリールエーテルスルホンから選択されるポリアリールエーテルスルホンからなるブレンドであってよい。
【００２１】
本発明の目的に特に適するそのようなポリマーの例は：
−Ｓｏｌｖａｙ  Ａｄｖａｎｃｅｄ  Ｐｏｌｙｍｅｒｓ，Ｌ．Ｌ．Ｃ．，のＲＡＤＥＬ（登録商標）Ｒポリフェニルスルホン（ＰＰＳＵホモポリマーの例）；
−Ｓｏｌｖａｙ  Ａｄｖａｎｃｅｄ  Ｐｏｌｙｍｅｒｓ，Ｌ．Ｌ．Ｃ．が販売するポリスルホンホモポリマー、商品名ＵＤＥＬ（登録商標）；
−Ｓｏｌｖａｙ  Ａｄｖａｎｃｅｄ  Ｐｏｌｙｍｅｒｓ，Ｌ．Ｌ．Ｃ．が販売するポリエーテルスルホン、商品名ＲＡＤＥＬ（登録商標）Ａ。
【００２２】
本発明の目的に関して、「フッ素化ポリマー」は、繰り返し単位（Ｒ）を含む任意のポリマーを示すことを意図しており、前記繰り返し単位（Ｒ）の２５重量％超は、少なくとも一つのフッ素原子を含む少なくとも一つのエチレン性不飽和モノマーから誘導される（これ以降、フッ素化モノマー）。
【００２３】
フッ素化ポリマーは好ましくは３０重量％超、より好ましくは４０重量％超のフッ素化モノマーから誘導される繰り返し単位を含む。
【００２４】
フッ素化モノマーは一つ以上の他のハロゲン原子（Ｃｌ、Ｂｒ、Ｉ）をさらに含んでよい。フッ素化モノマーはハロゲン原子を含まないので、パー（ハロ）フルオロモノマーとよばれる。フッ素化モノマーは少なくとも一つの水素原子を含むので、水素含有フッ素化モノマーとよばれる。
【００２５】
本発明の第１の実施形態において、ポリマー（Ｆ）は水素含有フッ素化ポリマーである。
【００２６】
「水素含有フッ素化ポリマー」は、上で定義されたような、少なくとも一つの水素含有モノマーから誘導された繰り返し単位を含むフッ素化ポリマーを意味する。前記水素含有モノマーはフッ素化モノマーと同じであるか、または異なるモノマーであってよい。
【００２７】
したがって、この定義は特に一つ以上のパー（ハロ）フルオロモノマー（例えばテトラフルオロエチレン、クロロトリフルオロエチレン、ヘキサフルオロプロピレン、パーフルオロアルキルビニルエーテルなど）と一つ以上の水素化コポリマー（例えばエチレン、プロピレン、ビニルエーテル、アクリル酸モノマーなど）とのコポリマー、および／または水素含有フッ素化モノマー（例えばフッ化ビニリデン、トリフルオロエチレン、フッ化ビニルなど）のホモポリマー、およびそれらとフッ素化および／または水素化コモノマーとのコポリマーを包含する。
【００２８】
水素含有フッ素化ポリマーは好ましくは以下の中から選択される：
（Ｆ−１）ＴＦＥおよび／またはＣＴＦＥのエチレン、プロピレンまたはイソブチレン（好ましくはエチレン）とのコポリマーであって、パー（ハロ）フルオロモノマー／水素化コモノマーのモル比は３０：７０から７０：３０であり、任意に一つ以上のコモノマーをＴＦＥおよび／またはＣＴＦＥと水素化コモノマーの全量に基づき０．１モル％から３０モル％の量含むもの（例えば米国特許第３，６２４，２５０号明細書および米国特許第４，５１３，１２９号明細書を参照）、
（Ｆ−２）フッ素化ビニリデン（ＶｄＦ）ポリマー、任意に少ない量の、一般的には０．１モル％から１５モル％の間で含まれる、一つ以上のフッ素化コモノマーの（例えば米国特許第４，５２４，１９４号明細書および米国特許第４，７３９，０２４号明細書）、任意に一つ以上の水素化コモノマーを含むもの、
および、それらの混合物。
【００２９】
本発明の第２実施形態によると、ポリマー（Ｆ）はパー（ハロ）フルオロポリマーである。
【００３０】
本発明の目的に関して、用語「パー（ハロ）フルオロポリマー」は実質的に水素原子を含まないフッ素化ポリマーを示すことを意図する。
【００３１】
用語「実質的に水素原子を含まない」とは、パー（ハロ）フルオロポリマーが本質的に少なくとも一つのフッ素原子を含み水素原子を含まないエチレン性不飽和モノマー（パー（ハロ）フルオロモノマー）から誘導される繰り返し単位からなることを意味すると理解される。
【００３２】
パー（ハロ）フルオロポリマーは一つ以上の他のハロゲン原子（Ｃｌ、Ｂｒ、Ｉ）を含む繰り返し単位を含んでよい。
【００３３】
パー（ハロ）フルオロポリマーはパー（ハロ）フルオロモノマーのホモポリマーまたは二つ以上のパー（ハロ）フルオロモノマーから誘導される繰り返し単位を含むコポリマーであってよい。
【００３４】
好ましいパー（ハロ）フルオロポリマーは、少なくとも一つのフッ素化コモノマーから誘導される繰り返し単位を含むＴＦＥコポリマーの中から選択される。
【００３５】
フッ素化コモノマーが上述のように一つまたは一つ以上のパーフルオロアルキルビニルエーテルであるＴＦＥコポリマーで、良好な結果が得られている。特に良好な結果が、フッ素化コモノマーがパーフルオロメチルビニルエーテル（化学式ＣＦ２＝ＣＦＯＣＦ３）、パーフルオロエチルビニルエーテル（化学式ＣＦ２＝ＣＦＯＣ２Ｆ５）、パーフルオロプロピルビニルエーテル（化学式ＣＦ２＝ＣＦＯＣ３Ｆ７）、およびその混合物であるＴＦＥコポリマーで得られている。
【００３６】
最も良好な結果が、フッ素化コモノマーがパーフルオロメチルビニルエーテル、パーフルオロメチルビニルエーテルとパーフルオロプロピルビニルエーテルの混合物、パーフルオロエチルビニルエーテルとパーフルオロプロピルビニルエーテルの混合物またはパーフルオロプロピルビニルエーテルであるＴＦＥコポリマーで得られている。
【００３７】
本発明の組成物として使用するのに適するＭＦＡコポリマー（パーフルオロメチルビニルエーテルから誘導される繰り返し単位を含むＴＦＥコポリマー）およびＰＦＡコポリマー（パーフルオロプロピルビニルエーテルから誘導される繰り返し単位を含むＴＦＥコポリマー）はＳｏｌｖａｙ  Ｓｏｌｅｘｉｓ  Ｓ．ｐＡ．からＨＹＦＬＯＮ（登録商標）ＰＦＡおよびＭＦＡの商品名で購入可能である。
【００３８】
最後に、本発明の目的に関して、例えばシラン−グラフトＰＥ、ＴＰＶ、およびＴＰＥなどの架橋性熱可塑性樹脂が使用可能であるが、押出プロセスを用いて成形されることができ、続いてオーブンを通過させることによって、またはマイクロ波によって熱加硫される天然および合成ゴムも使用できる。
【００３９】
本発明によるプロセスは、その構成ポリマーの溶融粘度（処理温度において、０.１ｒａｄ／ｓで、ＩＳＯ６７２１−１０（１９９９）に従って測定されたもの）が少なくとも２５００Ｐａ．ｓ、好ましくは少なくとも３０００Ｐａ．ｓ、または少なくとも４０００Ｐａ．ｓである、少なくとも１つのプラスチックに基づく組成物（今後はより簡単に「組成物」とよぶ）に有利に適用される。有利には、それは構成ポリマーが、もしも非晶質である場合、０℃以上、好ましくは４０℃以上、および特に８０℃以上のガラス転移温度（Ｔｇ）を有し、もしも半結晶質の場合、５０℃以上の、好ましくは１００℃以上のおよび特に１８０℃以上の融点を有する組成物に適用される。本発明によるプロセスにおいて使用される組成物は、ポリマーから、ポリマーまたはコポリマーのブレンドから、またはポリマー材料と様々な添加剤（安定剤、可塑剤、無機、有機および／または天然またはポリマーのフィラーなど）のコンパウンドから構成されてよい。ナノフィラーは、それらが組成物の溶融レオロジーを好ましく変えて、それにより本発明のプロセスを用いたハニカム構造体の製造に適するようにできるとき特に適する。
【００４０】
この組成物は例えば発泡、配向などの処理を施されてよい。
【００４１】
本発明によるプロセスは膨張したまたは発泡した気泡構造体を製造するための発泡剤を含むプラスチック組成物で良好な結果を与える。これは、流体として、水の代わりに圧縮ガスを使用するという事実によって粘性樹脂の使用が可能となり、結果的に冷却がより少ないことで発泡の気泡の延伸を改良し、それによるテクスチャーの改良が可能になるためである。
【００４２】
本発明の変形による発泡剤は従来知られるタイプの任意のものであってよい。それは「物理的」発泡剤、すなわち圧力下でプラスチックに溶解して、押出装置から出るときプラスチックを膨張させるガスであってよい。そのようなガスの例は、ＣＯ２、窒素、水蒸気、ハイドロフルオロカーボンまたはＨＦＣ（Ｓｏｌｖａｙの商品名ＳＯＬＫＡＮＥ（登録商標）ＸＧ８７、８７／１３％のＣＦ３ＣＨ２Ｆ／ＣＨＦ２ＣＨ３の混合物）、炭化水素（ブタンおよびペンタンなど）またはそれらの混合物である。それは「化学的」発泡剤とよばれるもの、すなわちプラスチックに溶解されたまたは分散された物質（または物質の混合物）であって、温度の影響の下で、プラスチックの発泡に使用されるガスを放出するものであってもよい。そのような物質の例は、アゾジカーボンアミドおよび重炭酸ナトリウム／クエン酸混合物である。後者は良好な結果を与える。
【００４３】
本発明のこの変形例によるプロセスにおいて使用される発泡剤の量は、特にその性質、組成物の性質（特に粘度）および所望される最終密度に従って、最適化されなくてはならない。一般的に、この含量は０．１％以上、好ましくは０．５％以上であり、１％以上である。
【００４４】
本発明によるプロセスの実施は、組成物の平行なラメラの、ほぼ水平方向での、複数の平行スロットおよび少なくとも表面上に絶縁材料を備えた前面を有するダイを通じた連続押出を含む。これを実行するために、以下に記述される、本発明の他の局面を構成する押出装置が使用され、それは本質的に以下を備える。
【００４５】
（ａ）好ましくは広がった開口部を有し、溶着される必要がある溶融組成物のラメラを成形するために溶融組成物をナイフに供給する、フラットダイ。このダイは、溶融組成物がほぼ水平方向に押し出されるように配置される。「ほぼ水平方向」という表現は、現記述によれば、水平から１５°を超えて、好ましくは１０°を超えてはずれることのない方向を意味し、ダイの縦方向の軸が水平面内にあることが特に好ましい。
【００４６】
（ｂ）溶着される必要がある溶融組成物のラメラを成形することを可能とする、複数のナイフ。少なくとも二つであり、およびその数は最高１０である、または２０またはそれ以上であるこれらのナイフは、溶融組成物のプロセス温度に耐性を有する任意の材料で構成されてよい。それらは、鋼、銅または合金などの熱伝導材料で、またはセラミックスまたは任意にガラス繊維で補強されたポリイミド樹脂などの熱的に絶縁性の材料で、または十分な機械的強度および熱耐性を有する任意の他の材料で作られてよい。本発明によるダイの前面は実際上述のナイフ（単一のブロックから機械加工されるか、またはブレードの組み合わせで構成されてよい）の組で構成されるので、それらは必然的に全体が熱絶縁材料で作られなくてはならないか、またはそれらの下流の端部は熱絶縁材料に基づくかまたは熱絶縁材料に埋め込まれなくてはならない。ナイフの「下流の端部」はそれらの外面、すなわちサイジングユニットに対向する面、を意味すると理解される。
【００４７】
本発明の好ましい変形例によると、ナイフは熱伝導材料で作られ、それらの下流の端部で同様に熱伝導性材料で作られる縁部によって拡張され、絶縁性コーティング内に埋め込まれ、ダイ前面と同じ高さにある。このように行なうことによって、溶融プラスチックが絶縁コーティングと伝導ナイフとの間で干渉することを防ぐことが可能になる。
【００４８】
ナイフを製造するための好ましい熱伝導材料は、ＩＮＶＡＲという商品名で知られる鉄６４％、ニッケル３６％からなる合金である。ナイフを製造するための好ましい熱絶縁材料は、ガラス繊維で補強されたポリイミド樹脂の群によって形成された。
【００４９】
これらのナイフは一般的に平行な垂直面で、好ましくはほぼ等距離で離れている。それらの間でそれらは、溶融組成物の流れ方向において、収斂する第１の部分、その後の、実質的にまっすぐな部分を有するフローチャンネルを定義し、後者はダイの各々の構成スロットの側壁を形成する。フローチャンネルのこのまっすぐな部分の幾何学的形状は、その平均厚さに対する長さの比が２以上、好ましくは６以上、または８以上であるようにする。実際上は、フローチャンネルのまっすぐな部分の平均厚さが０．１から１ｍｍ、好ましくは０．３から０．８ｍｍの間である。
【００５０】
もしもナイフが熱伝導材料および、その下流の端部（ダイの前面）において絶縁材料を有するおよび／または絶縁材料に埋め込まれるとき、前記コーティングの厚みは一般的に少なくとも約０．５ｍｍ、好ましくは少なくとも約１ｍｍおよび特に好ましくは約２ｍｍに等しい。ナイフが組み立てられると、このコーティングが一般的に塗布される。
【００５１】
それを通じて溶融組成物の平行ラメラが押し出される（ナイフによって定義されるスロットを通じて）ダイの前面上の絶縁材料の存在は、本発明によるプロセスの正確な操作に本質的である。これは、この絶縁材料が存在しない場合、ダイの前面が気泡を形成するために使用されるガスによって冷却され、それによってダイのスロットを出るとき溶融材料の不十分な固化を伴う組成物を固化させ、気泡構造体のその後の形成を不可能にするであろうためである。
【００５２】
本発明による押出装置は、以下も同様に含む：
（ｃ）二つの短いサイジングユニット（「短い」によって、それらの長さが、プラスチック組成物が半晶質プラスチックであるかまたは非晶質プラスチックであるかに各々依存して、常に溶融しているかまたはペースト状であるのに適切であることが意味される）。組成物が固化すると、構造体はサイジングユニットに付着するだろう。むしろ、フローチャンネルの高さに対する、溶融組成物の流れ方向に平行に測定された、サイジングユニットの長さの比（すなわちダイスロットの高さ（それはハニカムを形成する気泡の高さに相当する））は、好ましくは最大３、好ましくは最大２、または最大１である。実用的な理由から、この比は一般的に少なくとも０．５である。
【００５３】
これらのサイジングユニットは、一般的にスロットを有するダイの前面に配置される金属ブロックの形態をとる。これらのサイジングユニットはダイスロットのどちらの側にも配置され、ひとつはそれらの上に、他方はそれらの下に配置される。それらは、一般的に押し出されたラメラの高さ、および結果的にハニカムの最終気泡構造体の高さを規定するために、反対方向に、垂直に移動されてよい。これらの短いサイジングユニットは一般的に冷却されず、それらの温度は例えばオイル循環によって所定の値に制限されてよい。さらに、サイジングユニットが配置される方法から、それらは、最終気泡構造体の上方の表面及び下方の表面とともに多くても部分的であるシーリングを提供する。用語「部分的シーリング」は、気泡を形成するのに使用される圧力下の空気が、製造された気泡構造体とサイジングユニットの二つの縦の壁との間で部分的に漏れることができる間隔を意味すると理解される。
【００５４】
二つのチャンバはこれらのサイジングユニットの各々の中で切り離され、それらチャンバから管状のダクトがスタートし、それは任意の、好ましくは円形の、横断面のオリフィス内で終了し、ダイのスロット間にある空間近くで、したがって、本発明のプロセスを実行する間は押し出されたラメラ間にある空間近くで出現する。一般的に、ダイの前面から管状のダクトのオリフィスの距離は、一般に少なくとも約０．５ｍｍ以上、または１ｍｍ以上、しかし好ましくは最大約４ｍｍ、特に好ましくは最大約３ｍｍである。
【００５５】
これらのサイジングユニットの各々のチャンバはそれぞれ、真空ポンプおよび圧縮ガス回路に交互に接続される。このように、二つの隣接する押し出されたラメラ間にある空間は、連続的に交互に、圧縮ガスを注入されおよび真空にされ、任意の一つのラメラの二つの側は、それらのうち一方に関しては圧縮ガスの働きを受け、それらのうち他方に関しては真空の働きを受け、次の交代の間は、逆に同様であり、ラメラを変形させ、互いに対に溶着させ、押出方向にほぼ平行な面内で、気泡構造体を形成し、それらを構成する気泡は押出方向に垂直に伸びる。
【００５６】
各々のサイジングユニットは、好ましくは温度がＴｓｔｒｕｃｔから最大１５０℃低く、好ましくはＴｓｔｒｕｃｔから最大７５℃低く、またはＴｓｔｒｕｃｔから最大２５℃低く、ここでＴｓｔｒｕｃｔは構造温度であり、もしも組成物が非晶質ポリマーを含んでいる場合ガラス転移温度（Ｔｇ）に相当し、もしも組成物が半晶質ポリマーを含んでいる場合融点に相当する。サイジングユニットの温度は、好ましくは凝縮を実行する間に接する空気の温度より高い温度である。
【００５７】
最後に、サイジングユニットの表面で溶融プラスチックの摩擦を最小にするために、この表面は有利にはすべり促進コーティングを備える（例えば、ＰＴＦＥまたはシリコーンに基づく）。
【００５８】
本発明によるプロセスにおいて使用される圧縮ガスは空気、不活性ガスまたは組成物の熱安定性を損なうことのない不活性ガスの混合物であってよい。それは、好ましくは空気である。このガスは加熱されてよい。この場合、ガスの温度は、好ましくはプラスチックのプロセス温度（Ｔｐｒｏｃ）より最高１００℃低く、さらに好ましくはＴｐｒｏｃより最高５０℃低く、またはＴｐｒｏｃより最高２０℃低い。すべての場合で、この温度はＴｐｒｏｃより低い。
【００５９】
ラメラの溶着は通常それらがダイを出た後すぐに、すなわちサイジングユニット内で可能な限り早く、実行される。
【００６０】
サイジングユニットを離れると、気泡構造体は好ましくは任意の知られた方法で、一般的には冷却流体を用いて、冷却される。構造体は周囲空気で、冷空気流を吹き付けることによって、または水のミストを噴霧することによって単に冷却されてよい。冷空気流は良好な結果を与える。この操作は、温度を少し低減することによって、それを固化することなく気泡構造体が硬くなることを可能にする。これを実行するために、本発明による押出装置は好ましくは以下も含む。
【００６１】
（ｄ）冷空気（これによって、実は周囲温度に近い空気を意味する、例えば典型的には１０から３０℃の間、または１５から２５℃の間；この空気は固化されなくてはならない溶融プラスチックと比較して「冷たい」；凝縮の問題を避けるため、冷たすぎないのが好ましい）を吹き付ける手段であって、この手段は一般的にサイジングユニットの出口に直接配置され、例えば空気のシートまたは流れを、得られる気泡構造体の上面および下面上部に送るように設計され、一般的には角度が９０°未満、好ましくは６０°未満、もっとも好ましくは４５°未満である。
【００６２】
構造体が形成されると、構造が固化される前または後で、例えばロールなど、任意の適切な装置を用いてそれらの厚みを均一にする（すなわち、気泡の高さを一定にする）のが有利であることがわかるかもしれない。
【００６３】
有利には、得られる気泡構造体はその後取り出しユニットによって取り出される。取り出し速度および押出速度は、特に気泡のサイズおよび厚みならびに所望の形状に従って、最適化されるだろう。
【００６４】
取り出しユニットを離れると、特にその接着性を改良するために、および不織布若しくは上部および下部の上塗りで覆われるために、気泡構造体は表面処理（例えばコロナ処理）されてよい。これらの任意の操作の後、最終的なパネルは長さ方向および横方向の両方で、所望の寸法のシートに切断され、保存される。
【００６５】
製造時の廃棄部分は仕上げ操作の前または後のどちらかに取り出され、製造に再利用されてよい。
【００６６】
本発明によるプロセスの押出条件は、特にプラスチックを材料とする組成物の性質で調整される。前述のように、ダイ出口におけるこの組成物の温度は、気泡の溶着、組成物の発泡などを適切に、重力による変形を起こさずに、達成することが可能なように調整されなくてはならない。交代の圧力および真空の値も、この溶着を最適化するために、サイクルの間、調整されなくてはならない。実際は、少なくとも０．５ｂａｒ  ｒｅｌａｔｉｖｅ、または少なくとも１．５ｂａｒ  ｒｅｌａｔｉｖｅの圧力が使用されることが好ましい。一般的には、この圧力は６ｂａｒを、さらには４ｂａｒを超えることはなく、ましてや２ｂａｒを超えることはない。真空については、これは一般的には少なくとも１００ｍｍＨｇ  ａｂｓｏｌｕｔｅ、または４００ｍｍＨｇ  ａｂｓｏｌｕｔｅである。最終的には、サイクルの継続期間（圧力／真空の交代）は一般的に０．３秒以上、または０．４秒以上、好ましくは０．５秒以上である。好ましくは、この継続期間は３秒、または２秒、または１秒を超えない。
【発明を実施するための最良の形態】
【００６７】
本発明による押出装置の一つの特定の実施形態が、本記載に添付される図面に関連して説明されるだろう。これらの図は、添付図１〜３で構成され、この装置の典型的実施形態を示す。
【００６８】
図１は、全押出装置の垂直中面の断面である。図２（ａ）、２（ｂ）および２（ｃ）は、各々、ダイの前面（その絶縁材料のシートを有するコーティングは図示されない）および備えられた平行スロットの図［２（ａ）］、これらのスロットの拡大図［２（ｂ）］、およびそれらの間でフローチャンネルを画定し、そのまっすぐな部分がダイの各構成スロットの側壁を形成するナイフの一部の、原寸に比例していない拡大図［２（ｃ）］である。
【００６９】
図３は押出装置の前部およびその二つのサイジングユニットの部分的な図であり、押出装置は今回は絶縁コーティングを含み、サイジングユニットは低い方のみ示されている。
【００７０】
図に示された押出装置の特定の実施形態において、押し出されるプラスチックを材料とする組成物は、気泡構造体を形成するために、ダイ入口錐体１およびフィードチャンネルを通じて、拡大された開口部３に向かって、フラットダイに溶融組成物２を供給する。溶融組成物は（軸Ｘによって表される押出方向に沿って）、金属縁部によって拡張された（図２を参照）、まっすぐな部分７ａを有し絶縁コーティングに埋められるようにされた（図３を参照）、フローチャンネル７を画定する金属ナイフ６を経由してダイの前面４に作られたスロット５を通って通過する。
【００７１】
ダイの前面４に配置された二つのサイジングユニット８は二つのチャンバ９を有し、該チャンバから絶縁コーティングの近くで現れる円形オリフィス１１内で終了する管状ダクト１０が開始する。上述のように、各チャンバ９は交互に真空ポンプおよび圧縮ガス回路（これらは図示されない）に接続され、連続的に交代して、二つの隣接する押し出されたラメラ間にある空間に圧縮ガスを注入しおよび真空にし、任意の所定のラメラの二つの側が、それらのうち一つに関しては、圧縮ガスの働きを受け、それらのうちもう一つに関しては、真空の働きを受けるようにし、次の交代の間は逆も同様であり、ラメラを変形し、それらを互いに対に溶着し、気泡構造体を形成する。
【００７２】
本発明によるプロセスにおいて、気泡の形状およびサイズはポリマーの溶融粘度、押出速度、圧力／真空サイクルの継続時間などを変えることによって調整されてよい。
【００７３】
この構造体の気泡の形状はほぼ円形、楕円形（押出および／または引っ張り速度が速いとき）、多角形（適用された圧力差が急変するとき）などであってよい。
【００７４】
これらの気泡は一般的に長さＬ（押出方向）を有し、該長さはそれらの幅ｌ（押出面内であって、押出方向に垂直な方向ではない）と比較して長い。一般的には、気泡のアスペクト比（Ｌ／ｌ）は１より大きく、または１．５より大きく、しかし一般的に２より小さい。
【００７５】
気泡の長さ（Ｌ）は一般的に少なくとも４ｍｍ、または少なくとも１０ｍｍであるが、一般的には３０ｍｍを超えず、または２０ｍｍを超えない。幅（ｌ）は一般的に少なくとも２ｍｍ、または少なくとも５ｍｍであるが、一般的には１５ｍｍを超えず、または１０ｍｍを超えない。
【００７６】
気泡の壁の厚みに関して、これは溶融プラスチックのラメラがそれを通って押し出されるスロットの厚さによって、そして溶融ラメラに課された延伸倍率によって決定される。実際は、厚みは一般的に少なくとも１００μｍ、または少なくとも２００μｍ、または少なくとも２５０μｍである。しかしながら、有利には、それは１ｍｍ、または０．８ｍｍを超えず、構造体を重過ぎるものにするおそれがあるため０．６ｍｍを超えないことが好ましい。実は下限はダイの実施形態に依存する。もしもこれがスロットが（例えば放電加工機によって、またはレーザビームの手段によって）機械加工された一体（ｏｎｅ−ｐｉｅｃｅ）ダイである場合、前記ダイがラメラの組み合わせで構成される場合と比較して、一般的にスロットは広いものである必要があるだろう。
【００７７】
本発明のプロセスによって得られる気泡構造体のサイズは加工装置のサイズによって制限される。用語「サイズ」は実は幅および（押出面に対して垂直方向に測定された）高さのみを意味し、長さを意味するものではないと理解される。なぜなら、後者は押出の継続期間および押出シートが切断される頻度によって決定されるからである。これらの構造体の高さは一般的には少なくとも１ｍｍ、または２ｍｍ、および好ましくは５ｍｍであり、一般的には７０ｍｍを超えず、または６０ｍｍを超えない。
【００７８】
本発明は無限の長さの一体の気泡構造体、むしろ、幅広い種類のプラスチックを材料とする組成物で長さを無限にまで変更することができる構造体、を得ることを可能にすることは、前述からのとおりである。
【００７９】
本発明によるプロセスによって得られる気泡構造体は、有利には、建築産業（軽量シーリング、パーテティション、ドア、コンクリートボックスなど）、家具、包装（側面保護、品物の包装など）、自動車産業（荷物棚、ドアライニングなど）、航空産業において使用される。
【００８０】
一般則として、これらの構造体は特に家具および建造物、例えば常設シェルター（住居）または一時的なシェルター（硬いテントまたは例えば人道的シェルター）、に適する。
【００８１】
プラスチックがポリアリールエーテルスルホンであるとき、これらの構造物は航空用途に特に適する。
【００８２】
それらはそこでフェイシングとよばれる二つのシートの間に配置されるなどして、またはサンドイッチパネルとして使用されてもよい。後者の変形例は有利であり、この場合、溶着、ボンディングなどによって、またはフェイシング、およびプラスチックに適切なコア（押出直後に、冷たくまたは熱く使用された）を組み立てる他の方法によって前記サンドイッチパネルを製造することが可能である。前述のサンドイッチパネルを製造する有利な一つの方法は、気泡のコアにフェイシングを溶着することである。任意の溶着プロセスがこの目的に関して適切である可能性があり、少なくとも部分的に電磁放射を通す場合または構造体／フェイシングにおいて電磁放射を使用するプロセスは良好な結果を与える。そのようなプロセスは仏国特許出願公開第０３／０８８４３号明細書に記述され、その内容はこの目的のため参照によって本出願に組み込まれる。
【００８３】
本発明によるプロセスは、コイル（例えば直径１メーター）にするためにドラム上で巻くことができ、広げられた時、数百メーターの長さのハニカムシートを与える、大きな幅のハニカム構造を得るのに非常に適する。例えば、幅４メーターの巻くことができるシートをつくるため、それらを得る方法は以下のとおりである。
【００８４】
−開始点はその長さＬが幅ｌより大きい（例えばＬ＝２１）気泡を有するハニカム構造である。このタイプのハニカム構造に関して、Ｍ方向（ｍａｃｈｉｎｅ  ｄｉｒｅｃｔｉｏｎ）の剛性はＴ方向（ｔｒａｎｓｖｅｒｓｅ  ｄｉｒｅｃｔｉｏｎ）と比較して非常に高く、したがって気泡は横方向にのみ曲がることができる。
【００８５】
−長さ４ｍのシートが押し出される。
【００８６】
−このシートが、その横の端部を通じてもう一方のシートの横の端部に、横方向に結合されまたは溶着されるなどする。
【００８７】
−各々の結合／溶着操作の間でこのように得られたシートは、第一のストリップの押出軸に沿って配置された最小寸法４ｍのロール上に巻かれる。結合／溶着はロボットによって自動的に行われる。
【００８８】
しかしながら、もしも気泡の幅がその長さより大きいとき（ｌ＝２Ｌ）、ハニカム構造体はＭ方向に巻かれることができ、したがって、結合／溶着することなしに直接押し出されて巻かれることができ、それは単純な過程である。この特徴は、本発明の目的物を形成するプロセスで得られてよい。
【００８９】
巻かれたハニカム構造体は多くの産業的分野において有効である。それは、以下の可能性のためである。
【００９０】
−補強のためのライニングを製造する。
【００９１】
−床を平らにするためカーペットの下敷きを広げる。
【００９２】
−土壌を安定化する連続的なシートを広げる、など。
【００９３】
本発明は以下の例によって非制限的方法で説明される。
【００９４】
例１（本発明による）
幅４ｃｍおよび高さ１２ｍｍの気泡構造体は以下に記述される条件下でおよび装置を用いて押し出された。
【００９５】
−五つの別個の加熱領域（Ｚ１からＺ５）を備え、およびガラス繊維補強ポリイミドナイフ（ダイの前面上が、絶縁材料でコートされていない）を備えた上述のようなダイ、長さ１８ｍｍのステンレス鋼のサイジングユニット、圧縮空気ジェネレータおよび真空ポンプを備え、三つの加熱領域を２００℃に加熱したＳＣＡＭＥＸ４５押出機。ナイフ間の距離は０．３ｍｍであった。
−押出機内の温度プロファイル：
Ｚ１：１１５℃
Ｚ２：１６０℃
Ｚ３：１８５℃
Ｚ４：１９０℃
Ｚ５：１９５℃
−組成物：Ｓｏｌｖｉｎが販売するＢＥＮＶＩＣ（登録商標）ＩＲ０４７という商品名のＰＶＣを材料とする、
−ダイ入口の材料温度：２００℃、
−押出圧力：６７．５ｂａｒ、
−スクリュー速度：７ｒｐｍ、
−圧縮空気圧力：１．７ｂａｒ  ａｂｓｏｌｕｔｅ、
−真空：４００ｍｍＨｇ、
−圧力／真空サイクルの継続時間：０．６秒／０．８秒、
−延伸比：５５％、
【００９６】
以下の性質を有する気泡構造体が得られた。
−高さ：１２ｍｍ、
−バルク密度：０．１４３ｋｇ／ｄｍ３。
【００９７】
例２（本発明による）
幅４ｃｍおよび高さ１０ｍｍの気泡構造体は以下に記述される条件下でおよび装置を用いて押し出された。
【００９８】
−五つの別個の加熱領域（Ｚ１からＺ５）を備え、および１７．４ＰＨ鋼のナイフを備えた上述のようなダイ、長さ１８ｍｍのステンレス鋼のサイジングユニット、圧縮空気ジェネレータおよび真空ポンプを備え、三つの加熱領域を１８５℃に加熱したＳＣＡＭＥＸ４５押出機。ダイの前面は熱絶縁（ガラス繊維補強ポリイミド）で覆われる。ナイフ間の距離は０．４５ｍｍであった。
−押出機の温度プロファイル：
Ｚ１：１１０℃
Ｚ２：１５５℃
Ｚ３：１８５℃
Ｚ４：１８５℃
Ｚ５：１８５℃
−組成物：Ｓｏｌｖｉｎが販売するＢＥＮＶＩＣ（登録商標）ＩＲ０４７という商品名のＰＶＣを材料とする、
−ダイ入口の材料温度：１９０℃、
−押出圧力：９６ｂａｒ、
−スクリュー速度：９．５ｒｐｍ、
−圧縮空気圧力：１．５ｂａｒ、
−真空：４００ｍｍＨｇ、
−圧力／真空サイクルの継続時間：０．６秒／０．６秒、
−延伸比：７０％、
【００９９】
以下の性質を有する気泡構造体が得られた。
−高さ：１０ｍｍ、
−バルク密度：０．１５４ｋｇ／ｄｍ３。
【０１００】
例３Ｒ（比較例であって、本発明によるものではない）
以下に記述される条件下でおよび装置を用いて幅４ｃｍの気泡構造体の押出を試みた。
【０１０１】
−五つの別個の加熱領域（Ｚ１からＺ５）を備え、金属ナイフおよび長さ１８ｍｍのサイジングユニットを有する上述のようなダイを備えたＳＣＡＭＥＸ４５押出機。ナイフの前面、およびダイの前面はどちらも熱絶縁材で覆われていない。圧縮空気ジェネレータおよび真空ポンプを備え、三つの加熱領域が２００℃に加熱される。
【０１０２】
−押出機の温度プロファイル：
Ｚ１：１１０℃
Ｚ２：１５５℃
Ｚ３：１８５℃
Ｚ４：１８５℃
Ｚ５：１８５℃
−組成物：Ｓｏｌｖｉｎが販売するＢＥＮＶＩＣ（登録商標）ＩＲ０４７という商品名のＰＶＣを材料とする、
−ダイ入口の材料温度：１９０℃、
−押出圧力：９６ｂａｒ、
−スクリュー速度：９．５ｒｐｍ、
【０１０３】
圧力／真空システムがスタートするとすぐに、材料はナイフの出口において固化され、ハニカム構造体は形成されなかった。
【０１０４】
例４Ｒ（比較例であって、本発明によるものではない）
幅４ｃｍおよび高さ１０ｍｍの気泡構造体は以下に記述される条件下および装置を用いて押し出された。
【０１０５】
−五つの別個の加熱領域（Ｚ１からＺ５）を備えた、および、欧州特許第１００９６２５号明細書に記載されるようなダイを備え、２１０℃に加熱された三つの加熱領域を有するＳＣＡＭＥＸ４５押出機。仏国特許第２７６０９９９号明細書に記載されるように、ダイは冷却水中に直接現れ、溶着のための水ベースの圧力／真空システムを備える。
【０１０６】
−押出機の温度プロファイル：
Ｚ１：１１１℃
Ｚ２：１５８℃
Ｚ３：１９４℃
Ｚ４：１９４℃
Ｚ５：２０４℃
−組成物：Ｓｏｌｖｉｎが販売するＢＥＮＶＩＣ（登録商標）ＩＲ０４７という商品名のＰＶＣを材料とする、
−ダイ入口の材料温度：２１１℃、
−押出圧力：４３ｂａｒ、
−スクリュー速度：１３ｒｐｍ、
−水圧：１．５ｂａｒ、
−真空：４００ｍｍＨｇ、
−圧力／真空サイクルの継続時間：０．７５ｓ／０．７５ｓ、
−延伸比：６０％、
−冷却水の温度：６０℃。
【０１０７】
以下の性質を有する気泡構造体が得られた。
−高さ：１０ｍｍ、
−バルク密度：０．５９０ｋｇ／ｄｍ３。
【０１０８】
この例の結果、他のすべての条件が類似しており、水が冷却液として使用された時、得られた気泡構造体のバルク密度は非常に高かった。したがって、気泡構造体を軽くする目的、およびその当然の結果（すなわち前記構造体の機械的性質／重量の比の最適化）は達成されなかった。
【図面の簡単な説明】
【０１０９】
【図１】全押出装置の垂直中面の断面である。
【図２】（ａ）はダイの前面および備えられた平行スロット、（ｂ）はこれらのスロットの拡大図、および（ｃ）はそれらの間でフローチャンネルを画定し、そのまっすぐな部分がダイの各構成スロットの側壁を形成するナイフの一部の、原寸に比例していない拡大図である。
【図３】押出装置の前部およびその二つのサイジングユニットの部分的な図である。
【符号の説明】
【０１１０】
１  ダイ入口錐体
２  溶融組成物
３  開口部
４  ダイの前面
５  スロット
６  金属ナイフ
７  フローチャンネル
８  サイジングユニット
９  チャンバ
１０  管状ダクト
１１  オリフィス
【図１】
2009504450.tif 000003
【図２】
2009504450.tif 000004
【図３】
2009504450.tif 000005
【国際調査報告】
2009504450.tif 000006
2009504450.tif 000007
2009504450.tif 000008